(57)【要約】      （修正有）【課題】ガスの選択透過性（分離度）がより高いガス分離膜、特に水蒸気を含む混合ガスから水蒸気を分離する際のガスの分離度が高いガス分離膜を提供する。【解決手段】ポリイミドで構成される微多孔膜の支持体上にビニルアセタール系共重合体をコーティングすることにより製造した中空糸膜、平膜、管状膜等の複合膜であり、該複合膜の透水量が測定圧力０．１ＭＰａおよび測定温度２５℃の条件下において、１０Ｌ／ｍ２・ｄａｙ以下とする。【選択図】なし【特許請求の範囲】
【請求項１】
支持体上にビニルアセタール系共重合体がコーティングされた複合膜であって、
複合膜の透水量が１０Ｌ／ｍ２・ｄａｙ以下（測定圧力：０．１ＭＰａ、測定温度：２５℃）であることを特徴とする、ガス分離用複合膜。
【請求項２】
前記支持体がポリイミドで構成されることを特徴とする、請求項１に記載のガス分離用複合膜。
【請求項３】
除湿膜または加湿膜であることを特徴とする、請求項１または２に記載のガス分離用複合膜。
【請求項４】
水蒸気透過速度（Ｐ’Ｈ２Ｏ）が３００×１０−５ｃｃ（ＳＴＰ）／ｃｍ２・ｓｅｃ・ｃｍＨｇ以上であり、且つ窒素透過速度（Ｐ’Ｎ２）が１．０×１０−５ｃｃ（ＳＴＰ）／ｃｍ２・ｓｅｃ・ｃｍＨｇ以下であることを特徴とする、請求項１〜３のいずれか一項に記載のガス分離用複合膜。
【請求項５】
請求項１〜４のいずれか一項に記載のガス分離用複合膜を用いて、複数のガスを含む混合ガスから特定のガスを選択的に分離回収する方法。
【発明の詳細な説明】
【技術分野】
【０００１】
本発明は、ガス分離用複合膜およびその製造方法、ならびに該ガス分離用複合膜を用いたガス分離方法、特に除湿または加湿方法に関する。
【背景技術】
【０００２】
種々の混合ガスのガス分離工程においてガス分離膜が使用されており、これらの多くは、ガス選択透過性が高いガラス状ポリマーで形成されたガス分離膜である。ガス分離膜として、高強度材料（例えばポリイミド）で構成された膜が知られている。
【０００３】
例えば、特許文献１においては、少なくとも１種類のポリイミドを含む２種類以上のポリマーの混合物で非対称膜を形成することによって、多孔質層の膜透過成分が膜を透過するときのガス透過抵抗を小さくしながら、かつ、膜の機械的強度を実用レベル以上に保持し得るガス分離膜について記載されている。
【先行技術文献】
【特許文献】
【０００４】
【特許文献１】特開２００２−１７２３１１号公報
【発明の概要】
【発明が解決しようとする課題】
【０００５】
しかしながら、ガスの選択透過性（分離度）がより高いガス分離膜、特に水蒸気を含む混合ガスから水蒸気を分離する際のガスの分離度が高いガス分離膜の開発が求められていた。
【課題を解決するための手段】
【０００６】
本発明の好ましい態様は以下のとおりである。
【０００７】
１．  支持体上にビニルアセタール系共重合体がコーティングされた複合膜であって、
複合膜の透水量が１０Ｌ／ｍ２・ｄａｙ以下（測定圧力：０．１ＭＰａ、測定温度：２５℃）であることを特徴とする、ガス分離用複合膜。
【０００８】
２．  前記支持体がポリイミドで構成されることを特徴とする、上記１に記載のガス分離用複合膜。
【０００９】
３．  除湿膜または加湿膜であることを特徴とする、上記１または２に記載のガス分離用複合膜。
【００１０】
４．  水蒸気透過速度（Ｐ’Ｈ２Ｏ）が３００×１０−５ｃｃ（ＳＴＰ）／ｃｍ２・ｓｅｃ・ｃｍＨｇ以上であり、且つ窒素透過速度（Ｐ’Ｎ２）が１．０×１０−５ｃｃ（ＳＴＰ）／ｃｍ２・ｓｅｃ・ｃｍＨｇ以下であることを特徴とする、上記１〜３のいずれかに記載のガス分離用複合膜。
【００１１】
５．  上記１〜４のいずれかに記載のガス分離用複合膜を用いて、複数のガスを含む混合ガスから特定のガスを選択的に分離回収する方法。
【発明の効果】
【００１２】
本発明のガス分離用複合膜は、ガスの選択透過性が高い。このため、本発明の複合膜を用いると高効率でよりコンパクトな高性能中空糸ガス分離膜モジュールを提供でき、高効率でガス分離を実現できる。特に、水蒸気を含む混合ガスから水蒸気を分離する（除湿または加湿する）場合には、極めて高効率にガス分離を実施することができる。
【発明を実施するための形態】
【００１３】
本実施形態のガス分離用複合膜（単に「複合膜」とも記載する）の一態様は、支持体上にビニルアセタール系共重合体がコーティングされ、透水量が１０Ｌ／ｍ２・ｄａｙ（測定圧力：０．１ＭＰａ、測定温度：２５℃）以下であるのが好ましい。本実施形態のガス分離用複合膜は、ガスの選択透過性に優れ、複数種のガスを含む混合ガスから特定のガスを選択的に分離回収するのに好適に用いることができ、特に水蒸気を含む混合ガスから水蒸気を分離するのに好適である。また、本実施形態のガス分離用複合膜は、実用レベル以上に十分なガスの透過速度を有する。以下、詳細に説明する。
【００１４】
＜ガス分離用複合膜＞
本実施形態のガス分離用複合膜（「複合膜」または「ガス分離膜」とも記載する）は支持体上にビニルアセタール系共重合体がコーティングされている。支持体は微多孔膜であるのが好ましく、この支持体の表面にビニルアセタール系共重合体が付着している。複合膜は任意の形態であってよく、例えば中空糸膜、平膜、管状膜等が挙げられ、有効表面積が広く耐圧性が高いという利点を持つため、中空糸膜であるのが好ましく、内径が約１０〜３０００μｍで外径が約３０〜７０００μｍの非対称中空糸膜であることがより好ましい。複合膜の厚みは、特に限定されないが、２０μｍ〜４０００μｍであるのが好ましい。
【００１５】
本実施形態の複合膜は、透水量が、測定圧力０．１ＭＰａおよび測定温度２５℃の条件下において、好ましくは１０Ｌ／ｍ２・ｄａｙ以下であり、より好ましくは５Ｌ／ｍ２・ｄａｙ以下であり、さらに好ましくは３Ｌ／ｍ２・ｄａｙ以下であり、よりさらに好ましくは１Ｌ／ｍ２・ｄａｙ以下であり、０．５Ｌ／ｍ２・ｄａｙ以下であってもよい。透水量の下限値は特に限定されず０Ｌ／ｍ２・ｄａｙであってもよいが、好ましくは０．０１Ｌ／ｍ２・ｄａｙ以上である。透水量は実施例に記載の方法により測定することができる。本発明の発明者らは、ビニルアセタール系共重合体がコーティングされた複合膜において、透水量が１０Ｌ／ｍ２・ｄａｙ以下であると、Ｈ２ＯとＮ２の選択性が非常に高いガス分離用複合膜が得られることを見出した。
【００１６】
本実施形態の複合膜は、ガスの選択透過性（分離度）が高く、特に、水蒸気を含む混合ガスから水蒸気を分離するのに好適である。複合膜の水蒸気透過速度（Ｐ’Ｈ２０）は、３００×１０−５ｃｃ（ＳＴＰ）／ｃｍ２・ｓｅｃ・ｃｍＨｇ以上であるのが好ましく、３２０×１０−５ｃｃ（ＳＴＰ）／ｃｍ２・ｓｅｃ・ｃｍＨｇ以上であるのがより好ましく、上限は特に限定されないが、例えば１０００×１０−５ｃｃ（ＳＴＰ）／ｃｍ２・ｓｅｃ・ｃｍＨｇ以下である。複合膜の窒素透過速度（Ｐ’Ｎ２）は、１．０×１０−５ｃｃ（ＳＴＰ）／ｃｍ２・ｓｅｃ・ｃｍＨｇ以下であるのが好ましく、０．８×１０−５ｃｃ（ＳＴＰ）／ｃｍ２・ｓｅｃ・ｃｍＨｇ以下であるのがより好ましく、下限は特に限定されないが、例えば０．０５×１０−５ｃｃ（ＳＴＰ）／ｃｍ２・ｓｅｃ・ｃｍＨｇ以上である。ここで、本明細書において、「ＳＴＰ」は、０℃、１ａｔｍを意味し、「Ｓｔａｎｄａｒｄ  Ｔｅｍｐｅｒａｔｕｒｅ  ａｎｄ  Ｐｒｅｓｓｕｒｅ」の略語である。
【００１７】
本実施形態の複合膜は、水蒸気と窒素の透過速度比（Ｐ’Ｈ２Ｏ／Ｐ’Ｎ２）が、１００以上であるのが好ましく、３００以上であるのがより好ましい。また、該透過速度比の上限は特に限定されないが、通常１０００００以下である。なお、本明細書において、膜の水蒸気と窒素の透過速度比（Ｐ’Ｈ２Ｏ／Ｐ’Ｎ２）は、３５℃におけるものである。
【００１８】
以下、本実施形態のガス分離用複合膜を構成する支持体およびビニルアセタール系共重合体、ならびにガス分離用複合膜の製造方法等について詳細に説明する。
【００１９】
＜支持体＞
本実施形態の複合膜を構成する支持体（ビニルアセタール系共重合体がコーティングされる前の支持体）は、微多孔（細孔）を有する膜（「微多孔膜」とも記載する）であるのが好ましい。支持体は任意の形態であってよく、例えば中空糸膜、平膜、管状膜等が挙げられ、中空糸膜であるのが好ましい。また、微多孔膜は、膜厚方向に細孔の孔径が変化する非対称な構造を有する中空糸膜が好ましい。具体的には、中空糸膜内の細孔の孔径が、中空糸膜の内側面から外側面に向かって漸次的に小さくまたは大きくなる傾斜構造を有するのが好ましい。支持体の孔径は、例えば、支持体の窒素透過速度（Ｐ’Ｎ２）が、３００×１０−５〜３０００×１０−５ｃｃ（ＳＴＰ）／ｃｍ２・ｓｅｃ・ｃｍＨｇとなるように形成されているのが好ましい。
【００２０】
支持体を構成する材料は、特に限定されないが、ポリイミド、ポリアミド、ポリエーテルスルホン、ポリアミドイミド、ポリエーテルイミド、ポリカーボネート等で構成されるのが好ましく、ポリイミドで構成されるのがより好ましい。支持体がポリイミドで構成されると、機械的強度に優れた複合膜が得られる。
【００２１】
以下、支持体を構成する材料の一態様として下記一般式（１）で示される反復単位を含む芳香族ポリイミドについて説明するが、本発明はこれに限定されるものではない。
【００２２】
【化１】
2019193918.tif 000002
【００２３】
上記一般式（１）中、Ｂはテトラカルボン酸成分に起因する４価のユニットであり、Ａはジアミン成分に起因する２価のユニットである。一般式（１）で表される芳香族ポリイミドを構成するユニットについて以下に詳述する。
【００２４】
ユニットＢは、テトラカルボン酸成分に起因する４価のユニットであり、下記式（Ｂ２）で示されるビフェニル構造に基づくユニットＢ２で形成されることが好ましい。ユニットＢを構成する全ユニット量に対するユニットＢ２の含有量は、好ましくは８０モル％超え、より好ましくは９０モル％以上であり、１００モル％であってもよい。ユニットＢの全含有量に対し２０ｍｏｌ％以下であれば、Ｂ２以外のその他のユニットを含んでもよい。ユニットＢ２を多く含むことにより、得られるポリイミドの耐加水分解性が向上する。
【００２５】
【化２】
2019193918.tif 000003
【００２６】
ユニットＡは、ジアミン成分に起因する２価のユニットであり、下記式（Ａ１）で表されるユニットＡ１および下記式（Ａ２）で表されるユニットＡ２から選ばれる少なくとも一種を含むのが好ましい。
【００２７】
【化３】
2019193918.tif 000004
式（Ａ２）中、Ａｒは、下記化学式（Ａｒ１）〜化学式（Ａｒ６）で示される残基の群から選ばれる１種以上の２価の残基である。
【００２８】
【化４】
2019193918.tif 000005
【００２９】
【化５】
2019193918.tif 000006
【００３０】
【化６】
2019193918.tif 000007
【００３１】
【化７】
2019193918.tif 000008
【００３２】
【化８】
2019193918.tif 000009
【００３３】
【化９】
2019193918.tif 000010
【００３４】
本発明の一態様として、ユニットＡが、式（Ａ１）で表されるユニットＡ１および／または式（Ａ２）で表されるユニットＡ２を有するとき、ユニットＡの全ユニット量に対し、ユニットＡ１およびユニットＡ２の合計が９０〜１００モル％であるのが好ましい。
【００３５】
また、本発明の一態様として、ユニットＡの全ユニット量に対し、ユニットＡ１が５０モル％以上であるのが好ましく、７０モル％以上であるのが好ましく、９０モル％以上であるのがさらに好ましく、１００モル％であってもよい。
【００３６】
本実施形態の好ましい一態様として、一般式（１）で示される反復単位からなるポリイミドにおいて、ユニットＢがユニットＢ２を含み、かつ、ユニットＡがユニットＡ１および／またはユニットＡ２を含む。
【００３７】
次に、芳香族ポリイミドの前記各ユニットを導入できるモノマー成分について説明する。
【００３８】
テトラカルボン酸成分とは、一般式（１）で示される反復単位から構成されるポリイミドに、４価の残基Ｂを導入することができる成分のことである。
【００３９】
前記式（Ｂ２）で示されるビフェニル構造からなるユニットを導入することができるテトラカルボン酸成分として、ビフェニルテトラカルボン酸、その二無水物、又はそのエステル化物などのビフェニルテトラカルボン酸類を用いることによって得られる。前記ビフェニルテトラカルボン酸類としては、３，３’，４，４’−ビフェニルテトラカルボン酸、２，３，３’，４’−ビフェニルテトラカルボン酸、２，２’，３，３’−ビフェニルテトラカルボン酸、それらの二無水物、又はそれらのエステル化物を好適に用いることができるが、３，３’，４，４’−ビフェニルテトラカルボン酸、その二無水物、又はそのエステル化物が好ましく、３，３’，４，４’−ビフェニルテトラカルボン酸二無水物がより好ましい。
【００４０】
上記で示される化合物以外のテトラカルボン酸類は、本発明の効果を損なわず、場合によっては性能をさらに改良し得る化合物が選ばれる。例えば、（ヘキサフルオロイソプロピリデン）ジフタル酸類、ピロメリット酸類、ジフェニルエ−テルテトラカルボン酸類、ベンゾフェノンテトラカルボン酸類、ジフェニルスルホンテトラカルボン酸類、ナフタレンテトラカルボン酸類、ジフェニルメタンテトラカルボン酸類、ジフェニルプロパンテトラカルボン類等を挙げることができる。
【００４１】
ジアミン成分とは、一般式（１）で示される反復単位からなるポリイミドに、２価の残基Ａを導入することができる成分のことである。
【００４２】
ジアミン成分としては、以下のものが挙げられる。式（Ａ１）で表される残基を導入することができる芳香族ジアミン成分としては、４，４’−ジアミノジフェニルエーテル（４４ＤＡＤＥ）、３，４’−ジアミノジフェニルエーテル（３４ＤＡＤＥ）、２，４’−ジアミノジフェニルエーテル（２４ＤＡＤＥ）、３，３’−ジアミノジフェニルエーテル（３３ＤＡＤＥ）、２，３’−ジアミノジフェニルエーテル（２３ＤＡＤＥ）、２，２’−ジアミノジフェニルエーテル（２２ＤＡＤＥ）等のジアミノジフェニルエーテル類を挙げることができる。その中でも、４，４’−ジアミノジフェニルエーテル（４４ＤＡＤＥ）、３，４’−ジアミノジフェニルエーテル（３４ＤＡＤＥ）が特に好ましい。
【００４３】
式（Ａ２）で表される残基を導入するためのジアミン成分としては、化学式（Ａｒ１）で示されるＡｒ基を有するビス（アミノフェノキシ）ベンゼン類、化学式（Ａｒ２）で示されるＡｒ基を有するビス（アミノフェノキシ）ビフェニル類、化学式（Ａｒ３）で示されるＡｒ基を有するビス〔（アミノフェノキシ）フェニル〕プロパン類、化学式（Ａｒ４）で示されるＡｒ基を有するビス〔（アミノフェノキシ）フェニル〕ヘキサフルオロプロパン類、化学式（Ａｒ５）で示されるＡｒ基を有するビス〔（アミノフェノキシ）フェニル〕スルホン類、化学式（Ａｒ６）で示されるＡｒ基を有するビス（アミノフェノキシ）ナフタレン類が挙げられる。
【００４４】
化学式（Ａｒ１）で示されるＡｒ基を有するビス（アミノフェノキシ）ベンゼン類としては、１，４−ビス（４−アミノフェノキシ）ベンゼン（ＴＰＥＱ）、１，３−ビス（４−アミノフェノキシ）ベンゼン、１，３−ビス（３−アミノフェノキシ）ベンゼン等が挙げられ、その中でも、１，４−ビス（４−アミノフェノキシ）ベンゼン（ＴＰＥＱ）が特に好ましい。
【００４５】
化学式（Ａｒ２）で示されるＡｒ基を有するビス（アミノフェノキシ）ビフェニル類としては、４，４’−ビス（４−アミノフェノキシ）ビフェニル、４，４’−ビス（３−アミノフェノキシ）ビフェニル等が挙げられ、その中でも、４，４’−ビス（４−アミノフェノキシ）ビフェニル（ＢＡＰＢ）が特に好ましい。
【００４６】
化学式（Ａｒ３）で示されるＡｒ基を有するビス〔（アミノフェノキシ）フェニル〕プロパン類としては、２，２−ビス（４−アミノフェノキシ（４−フェニル））プロパン、２，２−ビス（３−アミノフェノキシ（４−フェニル））プロパン、２，２−ビス（４−アミノフェノキシ（３−フェニル））プロパン、２，２−ビス（３−アミノフェノキシ（３−フェニル））プロパン等が挙げられ、その中でも、２，２−ビス（４−アミノフェノキシ（４−フェニル））プロパンが特に好ましい。
【００４７】
化学式（Ａｒ４）で示されるＡｒ基を有するビス〔（アミノフェノキシ）フェニル〕ヘキサフルオロプロパン類としては、２，２−ビス（４−アミノフェノキシ（４−フェニル））ヘキサフルオロプロパン、２，２−ビス（３−アミノフェノキシ（４−フェニル））ヘキサフルオロプロパン、２，２−ビス（４−アミノフェノキシ（３−フェニル））ヘキサフルオロプロパン、２，２−ビス（３−アミノフェノキシ（３−フェニル））ヘキサフルオロプロパン等が挙げられ、その中でも、２，２−ビス（４−アミノフェノキシ（４−フェニル））ヘキサフルオロプロパンが特に好ましい。
【００４８】
化学式（Ａｒ５）で示されるＡｒ基を有するビス〔（アミノフェノキシ）フェニル〕スルホン類としては、ビス〔４−（４−アミノフェノキシ）フェニル〕スルホン、ビス〔４−（３−アミノフェノキシ）フェニル〕スルホン等が挙げられ、その中でも、ビス〔４−（４−アミノフェノキシ）フェニル〕スルホンが特に好ましい。
【００４９】
化学式（Ａｒ６）で示されるＡｒ基を有するビス（アミノフェノキシ）ナフタレン類としては、１，４−ビス（４−アミノフェノキシ）ナフタレン、１，４−ビス（３−アミノフェノキシ）ナフタレン、１，３−ビス（４−アミノフェノキシ）ナフタレンを挙げることができる。その中でも、１，４−ビス（４−アミノフェノキシ）ナフタレンが好ましい。
【００５０】
本発明の好ましい一態様として、ガス分離膜を構成するポリイミドが、式（１）において、ユニットＢの全ユニット量に対し、４０モル％以上（１００モル％であってもよい）が３，３’，４，４’−ビフェニルテトラカルボン酸二無水物に基づくユニットであり、かつ、ユニットＡの全ユニット量に対し、５０モル％以上、より好ましくは８０モル％以上（１００モル％であってもよい）が４，４’−ジアミノジフェニルエーテルに基づくユニットであるポリイミドを、６０重量％以上（１００重量％であってもよい）含むのが好ましい。
【００５１】
本実施形態において、ポリイミドは反復単位の総数に対し、式（１）で示される反復単位の数の比率が好ましくは８０モル％以上であり、１００モル％であってもよい。
【００５２】
ポリイミドは、１種のみであってもよいし、２種以上を併用してもよい。
【００５３】
＜ビニルアセタール系共重合体＞
本実施形態の複合膜は、支持体上にビニルアセタール系共重合体がコーティングされているのが好ましい。
【００５４】
ビニルアセタール系共重合体として、例えば、下記式（Ｉ）で表される化合物が好ましい。
【００５５】
【化１０】
2019193918.tif 000011
式（Ｉ）中、Ｒは、炭素数１〜６のアルキル基またはフェニル基であり、ＣＨ３、Ｃ２Ｈ５、Ｃ３Ｈ７（ノルマルプロピル基またはイソプロピル基）、フェニル基等が好ましく、ＣＨ３がより好ましい。ｌ＋ｍ＋ｎ＝１００モル％としたとき、ｌ＋ｍ＝１０〜７０モル％、ｎ＝３０〜９０モル％であるのが好ましい。親水性のモノマー単位の数であるｎの数を調整することにより、複合膜の耐水性を調整することができる。
【００５６】
ビニルアセタール系共重合体の数平均分子量は、特に限定されないが、１００〜１００，０００が好ましい。なお、本明細書において、数平均分子量または重量平均分子量は次のようにして求めた値とする。まず、ゲルパーミエーションクロマトグラフィー（ＧＰＣ）による測定結果から、標準物質としての単分散分子量のポリスチレンの検量線を用いて、分子量分布を得る。続いて、得られた分子量分布から、重量平均分子量または数平均分子量を算出できる。
【００５７】
ビニルアセタール系共重合体は１種を単独で用いても、２種以上の混合物を用いてもよい。
【００５８】
＜ポリイミド溶液の調製＞
本実施形態の一態様として、支持体の製造に用いることができるポリイミド溶液の調製方法について説明する。ポリイミド溶液の調製は、有機極性溶媒中にテトラカルボン酸成分とジアミン成分とを所定の組成比で加え、室温程度の低温で重合反応させてポリアミド酸を生成し次いで加熱して加熱イミド化するか、又は無水酢酸等の脱水剤およびピリジンなどを加えて化学イミド化する２段法、または、有機極性溶媒中にテトラカルボン酸成分とジアミン成分とを所定の組成比で加え、好ましくは１００〜２５０℃、より好ましくは１３０〜２００℃程度の高温で重合イミド化反応させる１段法によって好適に行われる。加熱によってイミド化反応を行うときは脱離する水またはアルコールを除去しながら行うことが好適である。有機極性溶媒に対するテトラカルボン酸成分とジアミン成分の使用量は、溶媒中のポリイミドの固形分濃度が５〜５０重量％程度好ましくは５〜４０重量％になるようにするのが好適である。テトラカルボン酸成分とジアミン成分との混合比は、例えば、略等モル、好ましくはテトラカルボン酸成分に対するジアミン成分のモル比［ジアミン成分のモル数／テトラカルボン酸成分のモル数］が好ましくは０．９０〜１．１０、より好ましくは０．９５〜１．０５である。
【００５９】
有機極性溶媒としては、例えば、フェノール、クレゾール、キシレノールのようなフェノール類、２個の水酸基をベンゼン環に直接有するカテコール、レゾルシンのようなカテコール類、３−クロロフェノール、４−クロロフェノール（後述のパラクロロフェノールに同じ）、３−ブロムフェノール、４−ブロムフェノール、２−クロロ−５−ヒドロキシトルエンなどのハロゲン化フェノール類などからなるフェノール系溶媒；又はＮ−メチル−２−ピロリドン、１，３−ジメチル−２−イミダゾリジノン、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミドなどのアミド類からなるアミド系溶媒；あるいはそれらの混合溶媒などを好適に挙げることができる。これらのうち、アミド系溶媒およびフェノール系溶媒が好ましく、フェノール系溶媒がより好ましく、ハロゲン化フェノール類がさらに好ましく、４−クロロフェノールが特に好ましい。
【００６０】
重合イミド化して得られたポリイミド溶液は、後述するように、そのまま直接紡糸に用いることもできる。また、例えば得られたポリイミド溶液をポリイミドに対し非溶解性の溶媒中に投入してポリイミドを析出させて単離後、改めて有機極性溶媒に所定濃度になるように溶解させて芳香族ポリイミド溶液を調製し、それを紡糸に用いることもできる。
【００６１】
＜支持体の製造方法＞
本実施形態における支持体（微多孔膜）は、一態様として、上述のようなポリイミド溶液を用いて、乾湿式相転換法によって好適に得ることができる。乾湿式相転換法は、ポリイミド溶液を気相中に吐出したのち、凝固液（ポリイミド溶液の溶媒とは相溶し、ポリイミドは不溶な溶剤）と接触させて相転換させながら膜を形成する公知の方法である。
【００６２】
ポリイミド溶液は他のポリマーを含んでもよいが、ポリイミドをポリマー全量に対し５０重量％以上含むのが好ましく、７０重量％以上含むのがより好ましく、９０重量％以上含むのがさらに好ましく、１００重量％であってもよい。
【００６３】
本発明においては、乾湿式相転換法に用いるポリイミド溶液の溶媒が、ポリイミドを溶解できる溶媒に加えて脂肪族アルコールを含んでもよい。ポリイミド溶液が脂肪族アルコールを含むことにより、膜透過成分（例えば水蒸気）の透過速度が大きく、かつ、ガスの選択透過性に優れたガス分離膜を得やすくなる。
【００６４】
ポリイミドを溶解できる溶媒は、有機極性溶媒が好ましく、モノマーを重合してポリマーを合成するときに用いた有機極性溶媒であってもよい。本発明の一態様として、上述のポリイミド溶液の調製に用いられる有機極性溶媒を例示できる。
【００６５】
ポリイミド溶液が脂肪族アルコールを含む場合、脂肪族アルコールは、沸点が、６０℃以上であることが好ましく、７０℃以上であることがより好ましく、１２０℃以上であることがより好ましく、１５０℃以上であることがさらに好ましく、２００℃以上であることが特に好ましい。脂肪族アルコールは、１価の脂肪族アルコールであっても２価以上の脂肪族多価アルコールであってもよく、脂肪族多価アルコールであるのが好ましい。
【００６６】
ポリイミド溶液の溶媒としての１価の脂肪族アルコールは、非環式のものが好ましく、直鎖状であっても分岐鎖状であってもよく、例えば炭素数１〜７個である。１価の脂肪族アルコールとしては、特に限定されないが、例えば、メタノール、エタノール、１−プロパノール、イソプロパノール等のプロパノール類、１−ブタノール、２−ブタノール、イソブタノール等のブタノール類、アミルアルコール、イソアミルアルコール、２−ペンタノール、３−ペンタノール、２−メチル−１−ブタノール、イソペンチルアルコール、ネオペンチルアルコール等のペンタノール類、１−ヘキサノール、２−ヘキサノール、３−ヘキサノール等のヘキサノール類、１−ヘプタノール、２−ヘプタノール、３−ヘプタノール、４−ヘプタノール等のヘプタノール類等が挙げられる。これらのうち、エタノールが好ましい。
【００６７】
ポリイミド溶液の溶媒としての脂肪族多価アルコールは、非環式のものが好ましく、直鎖状であっても分岐鎖状であってもよく、炭素数は、例えば、好ましくは２〜１０個、より好ましくは３〜８個である。脂肪族多価アルコールは、２価以上のアルコールを意味し、３価以上のアルコールであることが好ましい。脂肪族多価アルコールとしては、特に限定されないが、例えば、エチレングリコール、ジエチレングリコール、１，３−プロピレングリコール、１，４−ブタンジオール、１，５−ペンタンジオール、１，６−ヘキサンジオール、１，７−ヘプタンジオール、１，８−オクタンジオール、１，２−、１，３−又は２，３−ブタンジオール、２−メチル−１，４−ブタンジオール、ネオペンチルグリコール、２，２−ジメチル−１，３−プロパンジオール、２−メチル−１，５−ペンタンジオール、３−メチル−１，５−ペンタンジオール、２−メチル−１，６−ヘキサンジオール、３−メチル−１，６−ヘキサンジオール、２−メチル−１，７−ヘプタンジオール、３−メチル−１，７−ヘプタンジオール及び４−メチル−１，７−ヘプタンジオール等の２価の脂肪族アルコール溶媒、グリセリン、ジグリセリン等の３価以上のアルコール溶媒が挙げられる。これらのうち、グリセリンを用いると、均一な多孔質層を形成しやすく、ガス透過速度が速く、かつ、実用レベルに十分なガス選択性を有する中空糸膜を得ることができる。
【００６８】
脂肪族アルコールは１種を単独で用いても２種以上を併用してもよい。
【００６９】
ポリイミド溶液中の脂肪族アルコールの含有量は、ポリイミド溶液の全重量に対して、０重量％であってもよいが、好ましくは１〜３０重量％、好ましくは２〜３０重量％である。脂肪族アルコールの含有量が該範囲内にあると、得られる中空糸膜の透過性能及び機械特性に優れる。また、ポリイミド溶液を後述の紡糸工程に用いる場合、ポリイミド溶液の固形分濃度は１０〜２０重量％が製膜上好ましい。また、ポリイミド溶液の溶液粘度（回転粘度）は、紡糸工程における吐出温度で５０〜１５０００ポイズが好ましく、特に１００〜１００００ポイズであると、中空糸状などの吐出後の形状を安定に得ることが出来るので好ましい。
【００７０】
脂肪族アルコールは、ポリイミドが溶解した溶液に混合してもよいし、単離されたポリイミドと有機極性溶媒と脂肪族アルコールとを同時に混合してもよい。混合の際は、ポリイミドが有機極性溶媒に溶解するように加熱してもよい。
【００７１】
本発明のガス分離膜の製造方法の好ましい一態様として、ポリイミド、およびハロゲン化フェノールと脂肪族アルコールとの混合溶媒を含むポリイミド溶液を用いて、乾湿式相転換法によるのが好ましい。より好ましい一態様としては、ポリイミドと、パラクロロフェノールと、グリセリンとを含むポリマー溶液を用いて、乾湿式相転換法によりガス分離膜を形成するのが好ましい。
【００７２】
本発明における支持体の製造方法の一態様として、ポリイミド溶液を用いて乾湿式相転換法により中空糸膜を製造する方法を以下説明する。
【００７３】
中空糸膜の製造方法は、通常、紡糸工程（紡糸ドープ吐出工程）、凝固工程、洗浄工程、乾燥工程および熱処理工程を含む。これらの各工程は、中空糸を連続的に送り出し／引き取りをしながら中空糸を連続的に処理することが必須の工程と、ボビン等に巻いた状態でバッチ処理しても、または連続的に処理してもよい工程とがある。
【００７４】
まず、紡糸工程（紡糸ドープ吐出工程）において、紡糸ドープ液の吐出のために使用される紡糸ノズルは、紡糸ドープ液を中空糸状体に押し出すものであればよく、チューブ・イン・オリフィス型ノズルなどが好適である。通常、押し出す際のポリイミド溶液の温度範囲は、ドープ液に含まれるポリイミド、溶媒の種類、粘度等によるが、例えば、好ましくは約２０℃〜１５０℃、より好ましくは３０℃〜１２０℃である。また、ノズルから押し出される中空糸状体の内部へ気体または液体を供給しながら紡糸がおこなわれる。
【００７５】
紡糸工程から連続する凝固工程では、ノズルから吐出された中空糸状体が、一旦、大気中または窒素等の不活性ガス雰囲気中等に押し出され、引き続き、凝固浴に導かれ、凝固液に浸漬される。凝固液は、ポリイミド成分を実質的には溶解せず且つポリイミド成分の溶媒と相溶性があるものが好適である。特に限定するものではないが、水や、メタノール、エタノール、プロピルアルコールなどの低級アルコール類や、アセトン、ジエチルケトン、メチルエチルケトンなどの低級アルキル基を有するケトン類など、あるいは、それらの混合物が好適に用いられる。また、ポリイミド溶液の溶媒がアミド系溶媒であるときは、アミド系溶媒の水溶液も好ましい。
【００７６】
凝固工程では、ノズルから中空糸形状に吐出されたポリイミド溶液がその形状を保持できる程度に凝固させる一次凝固液に浸漬し、案内ロール等に巻き取られ、次いで完全に凝固させるための二次凝固液に浸漬するのが好ましい。一次凝固液と二次凝固液は同一の凝固液でも構わないし、別々の凝固液でもかまわない。また、凝固液槽を多数化することでポリイミド溶液中の溶媒を効率的に抽出する事も可能である。
【００７７】
紡糸工程及び凝固工程は、中空糸を連続的に送り出し／引き取りをしながら中空糸を連続的に処理する連続処理工程であるのが好ましい。
【００７８】
次の洗浄工程では、必要によりエタノール等の洗浄溶媒で洗浄し、次いで置換溶媒、例えばイソペンタン、ｎ−ヘキサン、イソオクタン、ｎ−ヘプタン等の脂肪族炭化水素を使用して、中空糸の外側および内側の凝固液および／または洗浄溶媒を置換する。
【００７９】
次の乾燥工程では、置換溶媒を含む中空糸を適当な温度で乾燥する。そして、熱処理工程において、好ましくは、用いられたポリイミドの軟化点又は二次転移点よりも低い温度で、熱処理を行うことで、非対称ガス分離中空糸膜である支持体が得られる。
【００８０】
洗浄・乾燥・熱処理工程は、中空糸を連続的に送り出し／引き取りをしながら中空糸を連続的に処理する連続処理工程でも良いし、ボビン等に巻いた状態でバッチ処理してもよい。
【００８１】
＜ガス分離用複合膜の製造方法＞
本実施形態のガス分離用複合膜の製造方法の一態様は、ビニルアセタール系共重合体を溶媒に溶解した浸漬液中に、上記支持体を浸漬する工程（以下、「浸漬工程」とも記載する）を含む。浸漬工程により、支持体の表面に該ビニルアセタール系共重合体を付着させる。浸漬液の溶媒としては、アルコール系（例えば、メチルアルコール、エチルアルコール、イソプロピルアルコール等）、ケトン系（例えば、アセトン等）、芳香属系溶媒、もしくはこれらのうちの２種以上を混合した混合溶媒、またはこれらに水を加えた含水溶媒が挙げられる。これらのうち、エタノールおよび／またはメタノールを含む溶媒が好ましく、エタノールを含む溶媒がより好ましく、３０体積％以上のエタノールを含むエタノール水溶液またはエタノール単独の溶媒がさらに好ましい。ビニルアセタール系共重合体の浸漬液中の含有量は、特に限定されないが、例えば、０．０１〜５重量％が好ましく、０．０５〜３重量％が好ましい。浸漬工程は、支持体中の微細孔に浸漬液が十分行き渡らせるよう行う。浸漬工程は常温（約１０〜３０℃程度）で行うのが好ましいが、浸漬液が常温で粘性が高い場合は、適宜加温して浸漬液の粘性を下げて浸漬処理を行ってもよい。浸漬時間は、特に限定されないが、例えば、３０秒〜１８０分が好ましい。浸漬工程における浸漬液の溶媒の組成、ビニルアセタール系共重合体の濃度等を調整することにより、複合膜の透水量を調整することができる。
【００８２】
複合膜の製造方法は、上記浸漬工程に続いて、溶媒を乾燥する乾燥工程を含むのが好ましい。乾燥工程における乾燥手段は、溶媒の種類により、風乾、減圧乾燥、加熱乾燥など通常の方法を適宜用いることができる。乾燥工程における乾燥温度は、特に限定されないが、８０〜１５０℃が好ましく、９０℃〜１１０℃がより好ましい。浸漬回数や乾燥回数を調整することにより、複合膜の透水量を調整することができる。
【００８３】
本実施形態の一態様において中空糸膜である複合膜はモジュール化してもよい。中空糸膜の内径は約３０〜５００μｍのものが好適である。通常のガス分離膜モジュールは、例えば、適当な長さの中空糸膜１００〜１００００００本程度（好ましくは１００〜２０００００本）を束ね、その中空糸束の両端部を、中空糸の少なくとも一方の端が開口状態を保持した状態になるようにして、熱硬化性樹脂などからなる管板で固着し、得られた中空糸束と管板などからなる中空糸膜エレメントを、少なくとも混合ガス導入口と透過ガス排出口と非透過ガス排出口とを備える容器内に、中空糸膜の内側に通じる空間と中空糸膜の外側へ通じる空間とが隔絶するように収納し取り付けることによって得られる。管板は、Ｏ−リングや接着剤などによって容器に密閉して取り付けられる。このようなガス分離膜モジュールでは、混合ガスが混合ガス導入口から中空糸膜の内側あるいは外側に接する空間へ供給され、中空糸膜に接して流れる間に混合ガス中の特定成分が選択的に膜を透過し、透過ガスが透過ガス排出口から、膜を透過しなかった非透過ガスが非透過ガス排出口からそれぞれ排出されることによって、ガス分離が行われる。
【００８４】
本発明のガス分離用複合膜は、種々のガス種を高分離度（透過速度比）で分離回収することができるが、特に水蒸気を分離するのに用いるのが好適である。本発明のガス分離用複合膜を用いて水蒸気を分離する場合、即ち、除湿をおこなう場合、前記のガス分離膜モジュールに、水蒸気を含有する混合ガスを中空糸膜の内側あるいは外側に接する空間へ供給し、水蒸気を選択的に膜の透過側へ透過し、未透過ガスとして除湿されたガスを極めて効率よく得ることが出来る。また、透過ガス側の空間に例えば供給された混合ガスと向流になる方向にキャリアガスを流して透過ガスの回収を促進してもよく、その際、キャリアガスとして非透過ガスを用いてもよい。
【００８５】
本発明のガス分離用複合膜は、水蒸気透過速度が極めて大きいので、除湿及び／又は加湿を極めて効率よく好適におこなうことができる。除湿を行う場合、本発明のガス分離膜を備えるガス分離膜モジュールに、水蒸気を含有する混合ガスを中空糸膜の内側あるいは外側に接する空間へ供給することによって、水蒸気を選択的に膜の透過側へ透過して非透過ガスとして除湿されたガスを極めて効率よく得ることができる。特に、水蒸気を含有する混合ガスは中空糸膜の内側へ供給し、中空糸膜の外側の空間へ乾燥したキャリアガスを混合ガスと向流になるように導入することがより高効率で除湿ができるので好ましく、更に、キャリアガスとしてガス分離膜の非透過側で得られる除湿されたガスの一部をリサイクルして用いることが簡便なキャリアガスの導入方法として好ましい。加湿する場合には、水蒸気をより多量に含有する（水蒸気分圧が高い）混合ガスを中空糸膜の内側あるいは外側に接する空間へ供給し、中空糸膜の反対側の空間へ水蒸気をより少量含有する（水蒸気分圧が低い）ガスを供給することによって、水蒸気が膜を選択的に透過して、水蒸気をより少量含有するガスを容易に加湿することができる。特に、水蒸気をより多量に含有する混合ガスと水蒸気をより少量含有するガスは中空糸膜を挟んで向流となるように供給することが高効率になるので望ましい。
【実施例】
【００８６】
次に、本発明におけるガス分離用複合膜の製造とその特性について、実施例により具体的に説明する。尚、本発明は実施例に限定されるものではない。
【００８７】
各実施例において行った測定の測定方法は下記のとおりである。
【００８８】
（中空糸膜の水蒸気透過性能の測定方法）
約１０本の中空糸膜と、ステンレスパイプと、エポキシ樹脂系接着剤とを使用して有効長が８０ｍｍの透過性能評価用のエレメントを作成し、これをステンレス容器に装着してペンシルモジュールとした。このペンシルモジュールの中空糸の内側へ、１５℃の飽和水蒸気を含む窒素ガスを５ｋｇｆＧ／ｃｍ２の圧力で一定量供給し、膜の出口側から得られる乾燥ガスを、製品ガスとした。膜の透過側を大気圧とし、更に膜の供給側と非透過側に十分な水蒸気の分圧差を稼ぐため、水蒸気濃度の低い製品ガスの２０％を更に透過側へ供給した。供給ガス、製品ガスの露点は、鏡面式の露点計で検出し、水蒸気分圧を求めた。測定した水蒸気量（水蒸気分圧）と供給ガス量及び有効膜面積から膜の水蒸気透過速度（Ｐ’Ｈ２Ｏ）を算出した。尚、これらの測定は３５℃でおこなった。
【００８９】
（中空糸膜の窒素ガス透過性能の測定方法）
約１０本の中空糸膜と、ステンレスパイプと、エポキシ樹脂系接着剤とを使用して有効長が８０ｍｍの透過性能評価用のエレメントを作成し、これをステンレス容器に装着してペンシルモジュールとした。このペンシルモジュールの中空糸の内側へ５ｋｇｆＧ／ｃｍ２の窒素純ガスを供給して透過流量を測定した。測定した透過窒素ガス量と供給圧力及び有効膜面積から窒素ガスの透過速度を算出した。尚、これらの測定は３５℃でおこなった。
【００９０】
(中空糸膜の透水量の測定方法）
約１０本の中空糸膜と、ステンレスパイプと、エポキシ樹脂系接着剤とを使用して有効長がおよそ８０ｍｍの透水性能評価用のエレメントを作製し、これをステンレス容器に装着してペンシルモジュールとした。ペンシルモジュールの中空糸の内側に０．１ＭＰａの圧力で水を供給して膜を透過した水の質量を測定した。膜を透過した水の質と有効膜面積から透水量を算出した。尚、これらの測定は２５℃でおこなった。
【００９１】
＜実施例１＞
（ポリイミド溶液の調製）
３，３’，４，４’−ビフェニルテトラカルボン酸二無水物（以下、ｓ−ＢＰＤＡ）１００ｍｏｌ％と、４，４−ジアミノ−ジフェニルエーテル（４４ＤＡＤＥ）９０ｍｏｌ％と、４，４’−ビス（４−アミノフェノキシ）ビフェニル（ＢＡＰＢ）１０ｍｏｌ％とを、溶媒のパラクロロフェノール（以下、ＰＣＰ）と共にセパラブルフラスコ中にて重合温度１９０℃で１２時間重合し、ポリマー濃度が１２重量％の、１００℃における溶液粘度が１７００ポイズのポリイミド溶液を得た。ポリイミド溶液の溶液粘度は、回転粘度計（ローターのずり速度１．７５ｓｅｃ−１）を用い温度１００℃で測定した。
【００９２】
（支持体（非対称中空糸膜）の製造方法）
得られたポリイミド溶液を、４００メッシュの金網で濾過したあと、中空糸紡糸ノズル（円形開口部外径１０００μｍ、円形開口部スリット幅２００μｍ、芯部開口部外径６００μｍ）から吐出させ、吐出した中空糸状体を窒素雰囲気中に通した後、０℃の７５重量％エタノール水溶液からなる凝固液に浸漬し湿潤糸とした。これを５０℃のエタノール中に２時間浸漬し脱溶媒処理を完了し、更に、７０℃のイソオクタン中に３時間浸漬洗浄して溶媒を置換後、１００℃で３０分乾燥し、その後２００℃で３０分の熱処理を行った。得られた中空糸膜はいずれも、外径寸法３７０μｍ、内径寸法２６０μｍ、膜厚５５μｍのものであり、これを支持体とした。
【００９３】
（浸漬工程、乾燥工程）
ポリビニルアセタールジエチルアミノアセテート〔商品名：ＡＥＡ（登録商標）、三菱ケミカルフーズ（株）製、以下、「ＡＥＡ」と記載する。〕をエタノール中０．１ｗｔ％となるように溶解して浸漬液とした。この浸漬液中に、製造した支持体を室温にて６０秒間浸漬した。その後、１００℃にて風乾により溶剤の除去を行い、ＡＥＡがコーティングされた複合膜を得た。
【００９４】
得られた中空糸状の複合膜を用いて上述の方法により、ガスの透過性能および透水量を測定した。結果を表１に示す。透水量は測定限界である０．１Ｌ／ｍ２・ｄａｙより小さく、表１では「＜０．１」と記載した。
【００９５】
＜実施例２＞
ポリイミドの組成を表１に記載のとおりに変更した以外は、実施例１と同様にしてポリイミド溶液を調製し、これを用いて中空糸膜である支持体を作製した。エタノールを８０体積％含むエタノール水中、ＡＥＡを０．２５ｗｔ％となるように溶解して浸漬液を調製し、この浸漬液中に実施例１と同様にして支持体を浸漬した後、乾燥を行い、ＡＥＡがコーティングされた複合膜を得た。得られた複合膜の性能について上述の方法により測定を行った。
【００９６】
＜実施例３＞
ポリイミドの組成を表１に記載のように変更した以外は、実施例１と同様にしてポリイミド溶液を調製し、これを用いて中空糸膜である支持体を作製した。エタノールを５０体積％含むエタノール水中、ＡＥＡを０．２５ｗｔ％となるように溶解して浸漬液を調製し、この浸漬液中に実施例１と同様にして支持体を浸漬した後、乾燥を行い、ＡＥＡがコーティングされた複合膜を得た。得られた複合膜の性能について上述の方法により測定を行った。
【００９７】
＜実施例４＞
ポリイミドの組成を表１に記載のように変更した以外は、実施例１と同様にしてポリイミド溶液を調製し、これを用いて中空糸膜である支持体を作製した。エタノールを８０体積％含むエタノール水中、ＡＥＡを０．５ｗｔ％となるように溶解して浸漬液を調製し、この浸漬液中に実施例１と同様にして支持体を浸漬した後、乾燥を行い、ＡＥＡがコーティングされた複合膜を得た。得られた複合膜の性能について上述の方法により測定を行った。
【００９８】
＜実施例５＞
（ポリイミド溶液の調製）
ｓ−ＢＰＤＡを１００ｍｏｌ％と、４４ＤＡＤＥを８０ｍｏｌ％と、３，４’−ジアミノジフェニルエーテル（３４ＤＡＤＥ）を２０ｍｏｌ％とを、溶媒のパラクロロフェノール（以下、ＰＣＰ）と共にセパラブルフラスコ中にて重合温度１９０℃で１２時間重合し、ポリマー濃度が１３重量％のポリイミド溶液を得た。得られたポリイミド溶液にグリセリンを４ｗｔ％となるように添加し、１９０℃で１時間攪拌することにより、最終的に１００℃における溶液粘度が１２００ポイズ、ポリマー濃度が１２．５重量％のポリイミド溶液を得た。ポリイミド溶液の溶液粘度は、回転粘度計（ローターのずり速度１．７５ｓｅｃ−１）を用い温度１００℃で測定した。
【００９９】
得られたポリイミド溶液を用いて、実施例１と同様にして中空糸膜である支持体を作製した。エタノールを５０体積％含むエタノール水中、ＡＥＡを、０．２５ｗｔ％となるように溶解して浸漬液を調製し、この浸漬液中に実施例１と同様にして支持体を浸漬した後、乾燥を行い、ＡＥＡがコーティングされた複合膜を得た。得られた複合膜の性能について上述の方法により測定を行った。
【０１００】
＜実施例６＞
実施例５と同様にしてポリイミド溶液を調製し、これを用いて中空糸膜である支持体を作製した。エタノール中、ＡＥＡを１ｗｔ％となるように溶解して浸漬液を調製し、この浸漬液中に実施例１と同様にして支持体を浸漬した後、乾燥を行い、ＡＥＡがコーティングされた複合膜を得た。得られた複合膜の性能について上述の方法により測定を行った。
【０１０１】
＜比較例１＞
ＡＥＡのコーティングを行わなかった以外は実施例１と同様に支持体を作製し、この中空糸膜である支持体の性能について、上述の方法により測定を行った。比較例１の中空糸膜は窒素の透過速度が大きすぎて水蒸気透過速度が測定できなかった。
【０１０２】
＜比較例２＞
支持体として、ポリプロピレン（ＰＰ）からなる多孔膜を用いた。エタノール中、ＡＥＡを１ｗｔ％となるように溶解して浸漬液を調製し、この浸漬液中に実施例１と同様にして支持体を浸漬した後、乾燥を行い、ＡＥＡがコーティングされた複合膜を得た。得られた複合膜の性能について上述の方法により測定を行った。比較例２の複合膜は、窒素の透過速度は測定器の測定限界以上であり、窒素の透過速度が大きすぎて水蒸気透過速度測定ができなかった。
【０１０３】
＜比較例３＞
実施例５と同様にしてポリイミド溶液を調製し、これを用いて中空糸膜である支持体を作製した。水中、重量平均分子量が２，０００のポリエチレングリコール（「ＰＥＧ」と記載）を１ｗｔ％となるように溶解して浸漬液を調製し、この浸漬液中に実施例１と同様にして支持体を浸漬した後、乾燥を行い、ＰＥＧがコーティングされた複合膜を得た。得られた複合膜の性能について上述の方法により測定を行った。
【０１０４】
＜比較例４＞
実施例５と同様にしてポリイミド溶液を調製し、これを用いて中空糸膜である支持体を作製した。水中、重量平均分子量が１，０００，０００のポリアクリル酸（「ＰＡＡ」と記載）を１ｗｔ％となるように溶解して浸漬液を調製し、この浸漬液中に実施例１と同様にして支持体を浸漬した後、乾燥を行い、ＰＡＡがコーティングされた複合膜を得た。得られた複合膜の性能について上述の方法により測定を行った。
【０１０５】
＜比較例５＞
実施例５と同様にしてポリイミド溶液を調製し、これを用いて中空糸膜である支持体を作製した。水中、ポリビニルピロリドン（ＰＶＰ  Ｋ２５、和光純薬製、以下「ＰＶＰ」と記載）を１ｗｔ％となるように溶解して浸漬液を調製し、この浸漬液中に実施例１と同様にして支持体を浸漬した後、乾燥を行い、ＰＶＰがコーティングされた複合膜を得た。得られた複合膜の性能について上述の方法により測定を行った。
【０１０６】
＜比較例６＞
支持体としてポリスルホン（ＰＳＦ）からなる多孔膜を用いた。メタノール中、ＡＥＡを１ｗｔ％となるように溶解して浸漬液を調製し、この浸漬液中に実施例１と同様にして支持体を浸漬した後、室温（約２３℃）で乾燥を行い、ＡＥＡがコーティングされた複合膜を得た。得られた複合膜の性能について上述の方法により測定を行った。比較例６の複合膜は、窒素の透過速度は測定器の測定限界以上であり、窒素の透過速度が大きすぎて水蒸気透過速度が測定できなかった。
【０１０７】
実施例１〜６、および比較例１〜６の膜それぞれについて、支持体の製造条件、膜の性能の測定結果等を表１に示す。
【０１０８】
【表１】
2019193918.tif 000012
【産業上の利用可能性】
【０１０９】
本発明の水蒸気透過性が高いガス分離複合膜は気体の除湿・加湿に好適に利用することができる。